ПОЛИМЕРНАЯ КОМПОЗИЦИЯ

1. Полимерная композиция, содержащая полимерную матрицу, полученную из одного или нескольких полимеризуемых мономеров и включающую в себя содержащиеся в ней частицы, содержащие неорганический оксид и имеющие средневесовой размер частиц, меньший или равный 400 нм, где упомянутая полимерная композиция может быть получена полимеризацией полимеризуемой смеси, содержащей упомянутые один или несколько полимеризуемых мономеров полимерной матрицы в присутствии упомянутых частиц и диспергирующего агента, содержащего этиленненасыщенное соединение, где данная полимерная композиция имеет средневесовую молекулярную массу от 20000 дальтон до 250000 дальтон.
2. Полимерная композиция по п.1, где этиленненасыщенное соединение содержит одну этиленненасыщенную двойную связь.
3. Полимерная композиция по п.1 или 2, где диспергирующий агент содержит эфир акриловой кислоты или эфир алкакриловой кислоты.
4. Полимерная композиция по п.3, где диспергирующий агент включает в себя одну или несколько (алк)акрилатных групп на молекулу.
5. Полимерная композиция по п.4, где диспергирующий агент включает в себя одну (алк)акрилатную группу на молекулу.
6. Полимерная композиция по п.5, где диспергирующий агент содержит низший гидрокарбил(алк)акрилат, предпочтительно низший гидрокарбил(мет)акрилат.
7. Полимерная композиция по п.6, где диспергирующий агент содержит низший алкил(мет)акрилат, низший арил(мет)акрилат, низший арилалкиленил(мет)акрилат или их комбинацию.
1
12
8. Полимерная композиция по любому из пп.5-7, где диспергирующий агент содержит С-С-алкил(мет)акрилат.
9. Полимерная композиция по п.8, где диспергирующий агент содержит метилакрилат, этил(мет)акрилат, бутил(мет)акрилат или изоборнил(мет)акрилат.
10. Полимерная композиция по п.4 или 5, где диспергирующий агент содержит низший алкил(алк)акрилат, низший арил(алк)акрилат, низший арилалкиленил(алк)акрилат или их комбинацию.
11. Полимерная композиция по п.10, где диспергирующий агент содержит низший алкил(мет)акрилат, низший арил(мет)акрилат, низший арилалкиленил(мет)акрилат или их комбинацию.
12. Полимерная композиция по п.1, где диспергирующий агент имеет иную химическую структуру, чем упомянутые один или несколько полимеризуемых мономеров в полимерной матрице.
13. Полимерная композиция по п.1, где диспергирующий агент смешивается с полимеризуемой смесью.
14. Полимерная композиция по п.1, где диспергирующий агент присутствует в количестве от 0,5 до 25 мас.%, предпочтительно, от 2,0 до 10 мас.% полимерной композиции в расчете на полную массу полимерной композиции.
15. Полимерная композиция по п.1, где диспергирующий агент является гидрофобным и не включает в себя каких-либо свободных полярных функциональных групп.
16. Полимерная композиция по п.1, где частицы неорганического оксида включают в себя, по меньшей мере, один оксид, выбранный из оксидов титана, циркония, кремния, цинка и алюминия.
17. Полимерная композиция по п.16, где частицы неорганического оксида включают в себя оксид кремния, предпочтительно, коллоидный оксид кремния.
18. Полимерная композиция по п.1, где частицы неорганического оксида имеют средневесовой размер частиц от 1 до 80 нм.
19. Полимерная композиция по п.1, где частицы неорганического оксида присутствуют в количестве от 0,1 до 2,5 мас.% полимерной композиции в расчете на полную массу полимерной композиции.
20. Полимерная композиция по п.1, где данная полимерная композиция, по существу, нерастворима в органическом растворителе.
21. Полимерная композиция по п.1, где полимерная матрица содержит сложный полиэфир, полистирол, полиамид, полиолефин, поликарбонат или акриловый полимер.
22. Полимерная композиция по п.21, где полимерная матрица содержит полиметилметакрилатный гомополимер или акриловый сополимер, получаемый полимеризацией мономерной смеси, содержащей от 60 до 100 мас.% метилметакрилата и до 40 мас.%, по меньшей мере, одного другого сополимеризуемого сомономера, выбранного из низших алкил(мет)акрилатных сомономеров, низших арил(мет)акрилатных сомономеров и низших арилалкиленил(мет)акрилатных сомономеров.
23. Полимерная композиция по п.22, где полимерная матрица содержит акриловый сополимер, получаемый полимеризацией мономерной смеси, содержащей больше или равно 80 мас.% метилметакрилата и меньше или равно 20 мас.%, по меньшей мере, одного другого сополимеризуемого низшего алкил(мет)акрилатного сомономера.
24. Полимерная композиция по п.1, где полимерная матрица присутствует в количестве, больше или равном 70 мас.% полимерной композиции в расчете на полную массу полимерной композиции.
25. Полимерная композиция по п.1, где частицы неорганического оксида присутствуют в количестве от 0,3 мас.% до менее 3 мас.% в расчете на полную массу полимерной композиции.
26. Способ получения полимерной композиции, определенной в любом из предыдущих пунктов, где обеспечивают полимеризуемую смесь, определенную в любом из предыдущих пунктов, и полимеризуют данную полимеризуемую смесь.
27. Способ получения изделия, в котором формуют полимерную композицию, определенную в любом из пп.1-26.
28. Способ получения изделия по п.27, включающий обработку в расплаве полимерной композиции с формированием упомянутого изделия.
29. Изделие для применения в приложениях освещения и глянцевания, содержащее полимерную композицию, определенную в любом из пп.1-26.
30. Химически устойчивый компонент, содержащий полимерную композицию, определенную в любом из пп.1-26.
31. Химически устойчивый компонент по п.31, где данный компонент предназначен для применения в наружных приложениях.
32. Химически устойчивый компонент по п.30 или 31, где компонент является экструдированным.
33. Компонент, который включает в себя подложку и покрывающий материал, где, по меньшей мере, либо подложка, либо покрывающий материал содержит полимерную композицию, определенную в любом из пп.1-26.
34. Применение частиц неорганического оксида, имеющих средневесовой размер частиц, меньший или равный 400 нм, определенных в любом из пп.1-26, в комбинации с диспергирующим агентом, определенным в любом из пп.1-26, для усиления химической устойчивости полимерной матрицы, определенной в любом из пп.1-26.
35. Применение частиц неорганического оксида, имеющих средневесовой размер частиц, меньший или равный 400 нм, определенных в любом из пп.1-26, в комбинации с диспергирующим агентом, определенным в любом из пп.1-26, для увеличения скорости разжижения при сдвиге полимерной матрицы, определенной в любом из пп.1-26.
36. Применение частиц неорганического оксида, имеющих средневесовой размер частиц, меньший или равный 400 нм, определенных в любом из пп.1-26, в комбинации с диспергирующим агентом, определенным в любом из пп.1-26, для уменьшения модуля вязкости (G") полимерной матрицы, определенной в любом из пп.1-26.
37. Полимерная композиция по п.1, где данная полимерная композиция демонстрирует улучшенную устойчивость к образованию трещин под действием окружающей среды, измеряемую согласно ISО 22088-2:2006(Е), при воздействии постоянной растягивающей нагрузки в присутствии стирола при 23°С по сравнению со сравнимой полимерной композицией, которая не включает в себя частицы неорганического оксида.
38. Способ улучшения химической устойчивости полимерной матрицы, определенной в любом из пп.1-26, где добавляют частицы неорганического оксида, имеющие средневесовой размер частиц, меньший или равный 400 нм, определенные в любом из пп.1-26, в комбинации с диспергирующим агентом, определенным в любом из пп.1-26, к полимеризуемой смеси, содержащей один или несколько полимеризуемых мономеров полимерной матрицы, и затем полимеризуют полученную смесь.
39. Применение частиц неорганического оксида, имеющих средневесовой размер частиц, меньший или равный 400 нм, для улучшения устойчивости к образованию трещин под действием окружающей среды в полимерной композиции, причем данная полимерная композиция содержит полимерную матрицу, полученную из одного или нескольких полимеризуемых мономеров, где упомянутая полимерная композиция может быть получена путем полимеризации полимеризуемой смеси, содержащей упомянутые один или несколько полимеризуемых мономеров данной полимерной матрицы, в присутствии упомянутых частиц и диспергирующего агента, содержащего этиленненасыщенное соединение.
40. Применение частиц неорганического оксида, имеющих средневесовой размер частиц, меньший или равный 400 нм, для снижения вязкости расплава в полимерной композиции, причем данная полимерная композиция содержит полимерную матрицу, полученную из одного или нескольких полимеризуемых мономеров, где упомянутая полимерная композиция может быть получена путем полимеризации полимеризуемой смеси, содержащей упомянутые один или несколько полимеризуемых мономеров данной полимерной матрицы, в присутствии упомянутых частиц и диспергирующего агента, содержащего этиленненасыщенное соединение.